(57)【要約】      （修正有） 【課題】高解像性、高感度であって、かつパターン倒れが抑制されたレジストパターンを形成できる高分子化合物および該高分子化合物を含むポジ型レジスト組成物及びレジストパターン形成方法を提供する。【解決手段】脱保護エネルギーが３級エステルの保護基に比べて低い特定の構造単位（ａ１）、ラクトン含有環式基を含む（α−低級アルキル）アクリル酸エステルから誘導される単位（ａ２）及び、単位（ａ１）と単位（ａ２）以外の単位であって、脂肪族環式基含有非酸解離性溶解抑制基を含み、かつ極性基を含まない、（α−低級アルキル）アクリル酸エステルから誘導される単位（ａ３）を含む高分子化合物を用いてレジスト組成物とする。【選択図】なし【特許請求の範囲】
【請求項１】
下記一般式（１）又は一般式（１）’
【化１】
2006028472.tif 000029
[式中、Ｒは水素原子、フッ素原子又は炭素数２０以下の低級アルキル基又は炭素数２０以下のフッ素化低級アルキル基を表す。Ｒ１は置換基を有していてもよい２０員環以下の環式基であり、ｎは０または１〜５の整数を表す。]
【化２】
2006028472.tif 000030
[式中、Ｒは水素原子、フッ素原子又は炭素数２０以下の低級アルキル基又は炭素数２０以下のフッ素化低級アルキル基を表す。Ｒ１は置換基を有していてもよい２０員環以下の環式基であり、ｎは０または１〜５の整数を表し、ｍは０又は１である。]
で示される構成単位からなる群から選ばれる１種以上の構成単位（ａ１）、
ラクトン含有単環または多環式基を含む（α−低級アルキル）アクリル酸エステルから誘導される構成単位（ａ２）及び、
前記構成単位（ａ１）と前記構成単位（ａ２）以外の構成単位であって、脂肪族環式基含有非酸解離性溶解抑制基を含み、かつ極性基を含まない、（α−低級アルキル）アクリル酸エステルから誘導される構成単位（ａ３）を含む高分子化合物。
【請求項２】
前記構成単位（ａ１）が、下記一般式（２）
【化３】
2006028472.tif 000031
[式中、Ｒ、ｎは前記と同じである。Ｘは極性基を示し、ｌは０または１〜３の整数を表す。]
で示される構成単位である請求項１に記載の高分子化合物。
【請求項３】
前記構成単位（ａ２）が、下記一般式（５）
【化４】
2006028472.tif 000032
［式中、Ｒ’は低級アルキル基または水素原子であり、Ｒ２、Ｒ３は、それぞれ独立に、水素原子または低級アルキル基である。］
で示される構成単位である請求項１または２に記載の高分子化合物。
【請求項４】
前記構成単位（ａ３）が、下記一般式（１０）
【化５】
2006028472.tif 000033
[式中、Ｒ’は前記と同じである。Ｙは、炭素数１〜１０のアルキル基を１〜３個有していてもよい、基本環の炭素数が４〜１５の脂肪族環式基を表す。] 
で示される構成単位である請求項１〜３のいずれか一項に記載の高分子化合物。
【請求項５】
前記構成単位（ａ３）が、下記一般式（１１）〜（１３）
【化６】
2006028472.tif 000034
［式中、Ｒ’は前記と同じである。］
【化７】
2006028472.tif 000035
［式中、Ｒ’は前記と同じである。］
【化８】
2006028472.tif 000036
［式中、Ｒ’は前記と同じである。］
から選択される少なくとも１種である請求項４に記載の高分子化合物。
【請求項６】
請求項５に記載の高分子物において、下記一般式（１４）で表される構成単位と下記一般式（１４）’ で表される構成単位の少なくとも一方を含む高分子化合物。
【化９】
2006028472.tif 000037
［式中、Ｒ、Ｒ’はそれぞれ前記と同じである。］
【化１０】
2006028472.tif 000038
【請求項７】
酸の作用によりアルカリ溶解性が変化する基材樹脂成分（Ａ）と、放射線の照射により酸を発生する酸発生剤（Ｂ）とを含有してなるポジ型レジスト組成物において、
前記基材樹脂成分（Ａ）が、請求項１〜６のいずれか一項に記載の高分子化合物であることを特徴とするポジ型レジスト組成物。
【請求項８】
含窒素有機化合物（Ｄ）を含有することを特徴とする請求項７に記載のポジ型レジスト組成物。
【請求項９】
請求項７または８に記載のポジ型レジスト組成物を用いて基板上にレジスト膜を形成する工程、前記レジスト膜を露光する工程、前記レジスト膜を現像しレジストパターンを形成する工程を含むレジストパターン形成方法。
【発明の詳細な説明】
【技術分野】
【０００１】
本発明は、高分子化合物、ポジ型レジスト組成物及びレジストパターン形成方法に関する。
【背景技術】
【０００２】
近年、半導体素子や液晶表示素子の製造においては、リソグラフィー技術の進歩により急速に微細化が進んでいる。微細化の手法としては一般に露光光源の短波長化が行われている。具体的には、従来は、ｇ線、ｉ線に代表される紫外線が用いられていたが、現在では、ＫｒＦエキシマレーザー（２４８ｎｍ）が量産の中心となり、さらにＡｒＦエキシマレーザー（１９３ｎｍ）が量産で導入され始めている。また、Ｆ２エキシマレーザー（１５７ｎｍ）やＥＵＶ（極端紫外光）、ＥＢ（電子線）等を光源（放射線源）として用いるリソグラフィー技術についても研究が行われている。
このような短波長の光源用のレジストには、微細な寸法のパターンを再現可能な高解像性と、このような短波長の光源に対する感度の高さが求められている。このような条件を満たすレジストの１つとして、ベース樹脂と、露光により酸を発生する酸発生剤（以下、ＰＡＧという）とを含有する化学増幅型レジストが知られており、化学増幅型レジストには、露光部のアルカリ可溶性が増大するポジ型と、露光部のアルカリ可溶性が低下するネガ型とがある。
【０００３】
これまで、化学増幅型レジストのベース樹脂としては、ＫｒＦエキシマレーザー（２４８ｎｍ）に対する透明性が高いポリヒドロキシスチレン（ＰＨＳ）の水酸基を酸解離性の溶解抑制基で保護した樹脂（ＰＨＳ系樹脂）が用いられてきた。しかし、ＰＨＳ系樹脂は、ベンゼン環等の芳香環を有するため、２４８ｎｍよりも短波長、たとえば１９３ｎｍの光に対する透明性が充分ではない。そのため、ＰＨＳ系樹脂をベース樹脂成分とする化学増幅型レジストは、たとえば１９３ｎｍの光を用いるプロセスでは解像性が低いなどの欠点がある。
そのため、現在、ＡｒＦエキシマレーザーリソグラフィー等において使用されるレジストのベース樹脂としては、１９３ｎｍ付近における透明性に優れることから、（メタ）アクリル酸エステルから誘導される構成単位を主鎖に有する樹脂（アクリル系樹脂）が主に用いられており、特に、下記特許文献１に示されるように、酸解離性溶解抑制基として（メタ）アクリル酸の第３級エステル化合物、例えば２−アルキル−２−アダマンチル（メタ）アクリレート等から誘導される構成単位が一般的に用いられている。該構成単位は、酸解離性溶解抑制基の脱離エネルギーが高いことで知られている。
【特許文献１】特許第２８８１９６９号公報
【発明の開示】
【発明が解決しようとする課題】
【０００４】
ところで、近年、ＡｒＦエキシマレーザーリソグラフィー等において使用される酸解離性溶解抑制基を有する樹脂として、前記３級エステル化合物に比べて酸解離性溶解抑制基の脱離エネルギーが低い、（メタ）アクリル酸の水素原子がアセタール基（アルコキシアルキル基）で置換された構成単位を有する樹脂が注目され始めている。該構成単位を有する樹脂を用いることで微細なパターンを形成できるが、レジストパターンのパターン倒れの問題があり、改善が望まれていた。
【０００５】
本発明は、上記事情に鑑みてなされたものであって、高解像性、高感度であって、かつパターン倒れが抑制されたレジストパターンを形成できる高分子化合物および該高分子化合物を含むポジ型レジスト組成物及びレジストパターン形成方法を提供することを目的とする。
【課題を解決するための手段】
【０００６】
本発明者らは、鋭意検討の結果、特定の３種の構成単位を有する高分子化合物及び該高分子化合物を含むポジ型レジスト組成物を用いることにより上記課題が解決されることを見出し、本発明を完成させた。
すなわち、本発明の第１の態様は、下記一般式（１）又は一般式（１）’
【化１】
2006028472.tif 000002
[式中、Ｒは水素原子、フッ素原子又は炭素数２０以下の低級アルキル基又は炭素数２０以下のフッ素化低級アルキル基を表す。Ｒ１は置換基を有していてもよい２０員環以下の環式基であり、ｎは０または１〜５の整数を表す。]
【化２】
2006028472.tif 000003
[式中、Ｒは水素原子、フッ素原子又は炭素数２０以下の低級アルキル基又は炭素数２０以下のフッ素化低級アルキル基を表す。Ｒ１は置換基を有していてもよい２０員環以下の環式基であり、ｎは０または１〜５の整数を表し、ｍは０又は１である。]で示される構成単位からなる群から選ばれる１種以上の構成単位（ａ１）、
ラクトン含有単環または多環式基を含む（α−低級アルキル）アクリル酸エステルから誘導される構成単位（ａ２）及び、
前記構成単位（ａ１）と前記構成単位（ａ２）以外の構成単位であって、脂肪族環式基含有非酸解離性溶解抑制基を含み、かつ極性基を含まない、（α−低級アルキル）アクリル酸エステルから誘導される構成単位（ａ３）を含む高分子化合物である。
【０００７】
本発明の第２の態様は、基材樹脂成分（Ａ）として前記第１の態様の高分子化合物と、放射線の照射により酸を発生する酸発生剤（Ｂ）とを含有してなるポジ型レジスト組成物である。
【０００８】
本発明の第３の態様は、前記第２の態様のポジ型レジスト組成物を用いて基板上にレジスト膜を形成する工程、前記レジスト膜を露光する工程、前記レジスト膜を現像しレジストパターンを形成する工程を含むレジストパターン形成方法である。
【０００９】
なお、本発明において、「構成単位」とは重合体を構成するモノマー単位を意味する。  また、本発明において、「（α−低級アルキル）アクリル酸」とは、メタクリル酸等のα−低級アルキルアクリル酸と、アクリル酸の一方あるいは両方を意味する。ここで、「α−低級アルキルアクリル酸」とは、アクリル酸のα炭素原子に結合した水素原子が低級アルキル基で置換されたものを意味する。「（α−低級アルキル）アクリル酸エステル」についても同様である。
また、「（α−低級アルキル）アクリル酸エステルから誘導される構成単位」とは、（α−低級アルキル）アクリル酸エステルのエチレン性二重結合が開裂して構成される構成単位を意味する。
また、「露光」は放射線の照射全般を含む概念とする。
また、本特許請求の範囲、明細書において、「アルキル基」は特に断りがない限り、直鎖状であっても、分岐鎖状であってもよい。
【発明の効果】
【００１０】
本発明により、解像性、感度に優れ、パターン倒れが抑制されたレジストパターンを形成できる高分子化合物、ポジ型レジスト組成物及びレジストパターン形成方法が提供される。
【発明を実施するための最良の形態】
【００１１】
以下、本発明をより詳細に説明する。
＜第１の態様：高分子化合物＞
本発明の高分子化合物は、前記一般式（１）又は一般式（１）’
で示される構成単位からなる群から選ばれる１種以上の構成単位（ａ１）、
ラクトン含有単環または多環式基を含む（α−低級アルキル）アクリル酸エステルから誘導される構成単位（ａ２）及び、
前記構成単位（ａ１）と前記構成単位（ａ２）以外の脂肪族環式基含有非酸解離性溶解抑制基を含み、かつ極性基を含まない（α−低級アルキル）アクリル酸エステルから誘導される構成単位（ａ３）を含む高分子化合物である。
【００１２】
［構成単位（ａ１）］
前記一般式（１）又は一般式（１）’中、Ｒは、水素原子、フッ素原子又は炭素数１〜２０（好ましくは１〜１０）の低級アルキル基又は、炭素数１〜２０（好ましくは１〜１０）のフッ素化低級アルキル基を表す。なお、フッ素化低級アルキル基は、アルキル基の一部または全部の水素原子がフッ素原子で置換されたものであって、いずれでもよい。
Ｒはさらに好ましくは、炭素数１〜５の直鎖又は分岐状アルキル基であり、メチル基、エチル基、プロピル基、イソプロピル基、ｎ−ブチル基、イソブチル基、tert-ブチル基、ペンチル基、イソペンチル基、ネオペンチル基などが挙げられる。工業的にはメチル基が好ましい。
【００１３】
ｎは０または１〜５の整数であり、好ましくは０又は１〜２の整数であり、さらに好ましくは０又は１である。
【００１４】
Ｒ１は２０員環以下（置換基を除いた基本環を構成する原子の数が２０以下）の単環または多環の環式基であり、下限値は特に限定しないが３員環以上である。また、Ｒ１において、その基本環には、置換基が結合していてもよい。置換基を有する場合は、水酸基、カルボキシ基、シアノ基などの極性基が好ましく、その中でも好ましいのは水酸基、カルボキシ基であり、特には水酸基である。また、Ｒ１はカルボニル基（Ｃ＝Ｏ）等を有していてもよい。
また、Ｒ１において、その基本環は、酸素、窒素等のヘテロ原子を含む複素環式基であってもよいし、脂環式基でもよい。好ましくは酸素及び／または窒素を含む複素環式基、または脂環式基であり、特に好ましくは脂環式基である。
Ｒ１において、その基本環としては、例えばＡｒＦポジ型レジスト材料として従来から知られている単環又は多環式の脂肪族環式基が使用可能である。なお、ここでの「脂肪族」とは、芳香族性を有しないことを示す意味である。
好適な前記単環の脂肪族環式基としては、まず、シクロヘキサン、シクロペンタン等のモノシクロアルカンから１個又は２個の水素原子を除いた基等が例示できる。前記多環の脂肪族環式基としては、ビシクロアルカン、トリシクロアルカン、テトラシクロアルカン等のポリシクロアルカンから１個または２個の水素原子を除いた基等が例示でき、具体的には、アダマンタン、ノルボルナン、イソボルナン、トリシクロデカン、テトラシクロドデカンなどのポリシクロアルカンから１個または２個の水素原子を除いた基などが挙げられる。
【００１５】
さらに、前記一般式（１）又は一般式（１）’中の−ＣＨ２−Ｏ−（ＣＨ２）ｎ−Ｒ１としては、下記化学式で示される構造も好ましいものとして挙げられる。
【００１６】
【化３】
2006028472.tif 000004
【００１７】
また、構成単位（ａ１）として、前記一般式（１）で表される構成単位であることが好ましく、その中でもさらに好ましくは、下記一般式（２）
【００１８】
【化４】
2006028472.tif 000005
【００１９】
[式中、Ｒ、ｎは前記と同じである。Ｘは極性基である。ｌは０または１〜３の整数を表す。]
で表される構成単位である。
【００２０】
Ｘは好ましくは水酸基又はカルボキシ基である。また、Ｘは１価の基に限定されず、酸素原子（＝Ｏ；当該酸素原子は、環を構成する炭素原子とともにカルボニル基を構成する）も好ましい。ｌは０または１であり、好ましくは０である。なお、Ｘがゼロである場合と同様、Ｘが酸素原子のものも好ましく、このときのｌの好ましい数は１である。
【００２１】
前記一般式（２）で表される構成単位のうち、最も好ましくは、下記一般式（３）〜（４）、一般式（３）’で表される構成単位が挙げられ、その中でも一般式（３）及び一般式（３）’で表される構成単位が、解像性やレジストパターン形状が良好となる点で好ましい。また、露光面積依存性についても良好となるため好ましい。また、ＳｉＯＮ基板のような無機基板上でも、良好な解像性及びレジストパターン形状を有することから好ましい。露光面積余裕度とは、マスクの被覆率やセル内座標（装置内のセル内の周辺部 または中心部のいずれに位置するか）の異なりによって、レジスト形状や寸法が変化してしまう問題である。
本発明のアセタールタイプの保護基は、脱保護エネルギーが非常に低く、露光エネルギーのみで脱保護反応が進行することより、酸の拡散や失活の影響を受け難い為、露光面積余裕度が向上すると考えられる。
【００２２】
【化５】
2006028472.tif 000006
【００２３】
[式中、Ｒは前記と同じである。]
【００２４】
【化６】
2006028472.tif 000007
【００２５】
【化７】
2006028472.tif 000008
【００２６】
[式中、Ｒは前記と同じである。]
【００２７】
構成単位（ａ１）は、脱保護エネルギーが、３級エステルの保護基、例えば２−アルキル−２−アダマンチル基に比べて低いため、酸強度が弱くても微細パターンを解像することが可能であるといったメリットがある。
また、脱保護エネルギーが低いことから、触媒となる酸強度を弱くする事ができるため、酸発生剤の適用範囲を広げる事ができるという利点がある。
具体的には、例えばジアゾメタン系酸発生剤や、アニオン部にカンファースルホン酸イオンを有する酸発生剤等でも解離させることができる。
【００２８】
構成単位（ａ１）としては、１種を単独で用いてもよく、２種以上を組み合わせて用いてもよい。
本発明の高分子化合物中、構成単位（ａ１）の割合は、本発明の高分子化合物の全構成単位の合計に対して、１０〜８０モル％が好ましく、２０〜６０モル％がより好ましく、２５〜５０モル％が最も好ましい。下限値以上とすることによって、レジスト組成物とした際に微細なパターンを得ることができ、上限値以下とすることにより他の構成単位とのバランスをとることができる。
【００２９】
［構成単位（ａ２）］
本発明の高分子化合物においては、構成単位（ａ１）に加えてさらに、ラクトン含有単環または多環式基を含む（α−低級アルキル）アクリル酸エステルから誘導される構成単位（ａ２）を有する。
これにより、特にレジスト膜と基板との密着性が高められ、微細なレジストパターンにおいてもパターン倒れ、膜剥がれ等が起こりにくくなる。また、高分子化合物の親水性が高まり、現像液との親和性が高まって、露光部でのアルカリ溶解性が向上し、解像性の向上に寄与する。
構成単位（ａ２）がα−低級アルキルアクリル酸エステルの場合、α炭素原子に結合する低級アルキル基としては、直鎖状でも分岐鎖状でもよく、炭素数１〜５のアルキル基が好ましく、例えばメチル基、エチル基、プロピル基、イソプロピル基、ｎ−ブチル基、イソブチル基、ペンチル基、イソペンチル基、ネオペンチル基等が挙げられ、メチル基が好ましい。
【００３０】
構成単位（ａ２）としては、（α−低級アルキル）アクリル酸エステルのエステル側鎖部にラクトン環からなる単環式基またはラクトン環とこれに結合する脂環式基を有する多環式基が結合した構成単位が挙げられる。
なお、このときラクトン環とは、−Ｏ−Ｃ（Ｏ）−構造を含むひとつの環を示し、これをひとつの目の環として数える。したがって、ここではラクトン環のみの場合は単環式基、さらに他の環構造を有する場合は、その構造に関わらず多環式基と称する。
そして、ラクトン含有単環または多環式基としては、具体的には例えば、γ−ブチロラクトンから水素原子１つを除いた単環式基や、ラクトン環含有ビシクロアルカン、ラクトン環含有トリシクロアルカン、及びラクトン環含有テトラシクロアルカンから水素原子を１つを除いた多環式基等が挙げられる。
具体的には、例えば以下の一般式（５）で表される構成単位等の、単環式のラクトン環からなる単環式基を有する（α−低級アルキル）アクリル酸エステルから誘導される構成単位、式（６）〜（９）で表される構成単位等の、ラクトン環を有する多環式基を有する（α−低級アルキル）アクリル酸エステルから誘導される構成単位等が挙げられる。
【００３１】
【化８】
2006028472.tif 000009
［式（５）中、Ｒ’は低級アルキル基または水素原子である。Ｒ２、Ｒ３は、それぞれ独立に、水素原子または低級アルキル基である。］
【００３２】
【化９】
2006028472.tif 000010
（式中、Ｒ’は前記に同じであり、ｏは０又は１である。）
【００３３】
【化１０】
2006028472.tif 000011
（式中、Ｒ’は前記に同じである。）
【００３４】
【化１１】
2006028472.tif 000012
（式中、Ｒ’は前記に同じである。）
【００３５】
【化１２】
2006028472.tif 000013
（式中、Ｒ’は前記に同じである。）
【００３６】
一般式（５）中、Ｒ’は、上述のα−低級アルキルアクリル酸エステルについての説明の低級アルキル基と同様である。
Ｒ２およびＲ３は、それぞれ独立に、水素原子または低級アルキル基であり、工業上入手が容易であること等を考慮すると、水素原子が好ましい。
Ｒ２およびＲ３の低級アルキル基としては、直鎖でも分岐でもよく、炭素数１〜５のアルキル基が好ましく、たとえばメチル基、エチル基、プロピル基、イソプロピル基、ｎ−ブチル基、イソブチル基、ペンチル基、イソペンチル基、ネオペンチル基等が挙げられる。
【００３７】
また、このような一般式（５）〜（９）で表される構成単位の中では、近接効果の抑制・低減についての効果が優れる等の点では、一般式（５）で表される（α−低級アルキル）アクリル酸のγ−ブチロラクトンエステル、すなわちγ−ブチロラクトンの（α−低級アルキル））アクリル酸エステルから誘導される構成単位が好ましい。
また、一般式（７）、（８）で表される（α−低級アルキル））アクリル酸のノルボルナンラクトンエステル、すなわちノルボルナンラクトンの（メタ）アクリル酸エステルから誘導される構成単位は、得られるレジストパターンの形状、例えば矩形性がさらに良好であるため、好ましい。このような一般式（５）〜（９）の中でも、一般式（５）で表される構成単位が本願発明の効果の観点から最も好ましく、その中でも、Ｒ２およびＲ３は水素原子であって、ラクトン骨格上のα炭素にエステル結合を有する（α−低級アルキル）アクリル酸のγ−ブチロラクトンエステル、すなわちγ−ブチロラクトンの（α−低級アルキル）アクリル酸エステルから誘導される構成単位が最も好ましい。
【００３８】
構成単位（ａ２）としては、１種を単独で用いてもよく、２種以上を組み合わせて用いてもよい。
本発明の高分子化合物中、構成単位（ａ２）の割合は、高分子化合物の全構成単位の合計に対して、１０〜８０モル％が好ましく、２０〜６０モル％がより好ましく、２５〜５０モル％が最も好ましい。下限値以上とすることにより本発明の効果に優れ、上限値以下とすることにより他の構成単位とのバランスをとることができる。
【００３９】
［構成単位（ａ３）］
構成単位（ａ３）は、前記構成単位（ａ１）と前記構成単位（ａ２）以外の構成単位であって、脂肪族環式基含有非酸解離性溶解抑制基を含み、かつ極性基を含まない、（α−低級アルキル）アクリル酸エステルから誘導される構成単位である。
α−低級アルキル基については、構成単位（ａ２）の説明と同様である。
脂肪族環式基含有非酸解離性溶解抑制基を含む（α−低級アルキル）アクリル酸エステルから誘導される構成単位とは、露光前後の（Ａ）成分全体の疎水性を高めてアルカリ溶解性を抑制する機能を有する構成単位である。
脂肪族環式基含有非酸解離性溶解抑制基とは、芳香族性を有しない環式基を有する基であって、（Ｂ）成分から発生した酸によって解離することがない基である。構成単位（ａ３）としては、例えば（α−低級アルキル）アクリル酸エステルのエステル部に当該脂肪族環式基含有非酸解離性溶解抑制基が結合した単位等が挙げられる。
すなわち、構成単位（ａ３）は、露光前の（Ａ）成分全体のアルカリ溶解性を低減させるとともに、露光後に、（Ｂ）成分から発生する酸の作用により解離することなく、前記構成単位（ａ１）の酸解離性溶解抑制基の解離により（Ａ）成分全体がアルカリ可溶性へと変化した際の（Ａ）成分全体のアルカリ溶解性を、アルカリ不溶とならない範囲で低減する溶解抑制性を有する基を含む構成単位である。
具体的には、ＰＥＢ（露光後加熱処理）後の純水リンスに対する接触角を向上（疎水性向上）させることができるユニットである。
また、構成単位（ａ３）は、極性基を含まないことが必要である。極性基とは、水酸基、カルボキシ基、シアノ基等である。
また、構成単位（ａ３）は酸解離性溶解抑制基を含まないことが好ましい。
【００４０】
具体的には、前記構成単位（ａ３）は下記一般式（１０）
【００４１】
【化１３】
2006028472.tif 000014
[式中、Ｒ’は前記と同じである。Ｙは、炭素数１〜１０のアルキル基を１〜３個有していてもよい、基本環の炭素数が４〜１５の脂肪族環式基を表す。] 
で示される構成単位である。
【００４２】
Ｙは、基本環（置換基を除いた環構造）の炭素数が４〜１５の脂肪族環式基（単環でも多環でもよい）であって、当該脂肪族環式基は、炭素数１〜１０のアルキル基を１〜３個有していてもよい。ここで「脂肪族」とは芳香属性を持たないことを意味する。脂肪族環式基は、脂環式基であることが好ましい。
Ｙが有していてもよいアルキル基は、炭素数１〜１０のアルキル基であり、好ましくは、直鎖又は分岐状の炭素数１〜５のアルキル基が好ましく、例えばメチル基、エチル基、プロピル基、イソプロピル基、ｎ−ブチル基、イソブチル基、ペンチル基、イソペンチル基、ネオペンチル基等が挙げられる。Ｙにおいて、当該アルキル基の数は好ましくは０又は１であり、さらに好ましくは０である。
【００４３】
構成単位（ａ３）は、前記構成単位（ａ１）、構成単位（ａ２）とは重複しない。すなわち、構成単位（ａ１）における特定の酸解離性溶解抑制基、構成単位（ａ２）におけるラクトン基といった基をいずれも保持しない。
構成単位（ａ３）において、脂肪族環式基の基本骨格を構成する環式基としては、ＡｒＦポジ型レジスト材料として従来から知られている単環又は多環式の脂肪族環式基が使用可能である。前記単環の脂肪族環式基としては、シクロヘキサン、シクロペンタン等のモノシクロアルカンから１個又は２個以上の水素原子を除いた基等が例示できる。
前記多環の脂肪族環式基としては、ビシクロアルカン、トリシクロアルカン、テトラシクロアルカン等のポリシクロアルカンから１個または２個以上の水素原子を除いた基等が例示でき、具体的には、アダマンタン、ノルボルナン、イソボルナン、トリシクロデカン、テトラシクロドデカンなどのポリシクロアルカンから１個または２個以上の水素原子を除いた基などが挙げられる。
これらの中でもシクロヘキシル基、シクロペンチル基、アダマンチル基、ノルボルニル基、テトラシクロドデカニル基が工業上入手しやすい点から好ましい。
【００４４】
その中でも、特に下記一般式（１１）〜（１３）
【００４５】
【化１４】
2006028472.tif 000015
【００４６】
[式中、Ｒ’は前記と同じである。]
【００４７】
【化１５】
2006028472.tif 000016
【００４８】
[式中、Ｒ’は前記と同じである。]
【００４９】
【化１６】
2006028472.tif 000017
【００５０】
[式中、Ｒ’は前記と同じである。]
【００５１】
から選ばれる少なくとも１種より誘導される構成単位が、工業上入手し易いなどの点で好ましい。
【００５２】
これらの中でも、一般式（１１）で表される構成単位は、得られるレジストパターンの形状、例えば矩形性が特に良好であるため好ましい。また、パターン倒れ抑制の点から好ましい。
【００５３】
構成単位（ａ３）としては、１種を単独で用いてもよく、２種以上を組み合わせて用いてもよい。
本発明の高分子化合物中、構成単位（ａ３）の割合は、高分子化合物の全構成単位の合計に対して、３〜５０モル％が好ましく、５〜３５モル％がより好ましく、１５〜３０モル％が最も好ましい。下限値以上とすることにより本発明の効果に優れ、上限値以下とすることにより他の構成単位とのバランスをとることができる。
【００５４】
また、本発明の高分子化合物は、以下の一般式（１４）で表される構成単位と一般式（１４）’で示す構成単位の少なくとも一方を含む高分子化合物であることが、本願発明の効果に優れる為好ましい。また、露光面積依存性についても良好となるため好ましい。また、ＳｉＯＮ基板のような無機基板上でも、良好な解像性及びレジストパターン形状を有することから好ましい。
【００５５】
【化１７】
2006028472.tif 000018
【００５６】
【化１８】
2006028472.tif 000019
【００５７】
＜他の構成単位＞
また、本発明のポジ型フォトレジスト組成物においては、（Ａ）成分として、本発明の効果を損なわない範囲で、前記構成単位（ａ１）〜（ａ３）以外の従来化学増幅型のポジ型レジストとして公知のアクリル酸誘導体、メタクリル酸誘導体、アクリル酸、メタクリル酸、マレイン酸、フマル酸などのアルカリ可溶性とするためのエチレン性二重結合を有するカルボン酸、アクリル樹脂の製造に用いられる公知のモノマーなどを、必要に応じて適宜組み合わせ、共重合させて用いることもできる。
【００５８】
本発明の高分子化合物は、例えば各構成単位に係るモノマーを、例えばアゾビスイソブチロニトリル（ＡＩＢＮ）のようなラジカル重合開始剤を用いた公知のラジカル重合等によって重合させることによって得ることができる。
【００５９】
本発明の高分子化合物の質量平均分子量（Ｍｗ；ゲルパーミエーションクロマトグラフィー（ＧＰＣ）によるポリスチレン換算質量平均分子量、以下同様。）は、３００００以下が好ましく、１５０００以下がより好ましい。質量平均分子量が３００００以下であると、エッチング耐性に優れ、また、現像時にレジストパターンの膨潤が生じにくく、パターン倒れが生じにくい等の利点がある。
下限値は、特に限定するものではないが、解像性、有機溶剤への溶解性等を考慮すると、３０００以上が好ましく、５０００以上がより好ましい。
分散度は３．０以下、好ましくは１．０〜２．５の範囲であると、解像性や耐熱性が向上するため好ましい。
本発明の高分子化合物は１種または２種以上の重合体から構成することができる。
【００６０】
＜第２の態様：ポジ型レジスト組成物＞
本発明のポジ型レジスト組成物は、基材樹脂成分として本発明の高分子化合物（以下、（Ａ）成分という）と、放射線の照射（露光）により酸を発生する酸発生剤（以下、（Ｂ）成分という）とを含有することを特徴とする。
（Ａ）成分は、いわゆる酸解離性溶解抑制基を有する構成単位である構成単位（ａ１）を有するため、露光前はアルカリ不溶性であり、露光により前記（Ｂ）成分から発生した酸が作用すると、酸解離性溶解抑制基が解離し、これによって（Ａ）成分全体がアルカリ不溶性からアルカリ可溶性が増大する。そのため、レジストパターンの形成において、レジストに対して選択的露光を行うと、または露光に加えて露光後加熱（ＰＥＢ）を行うと、露光部はアルカリ可溶性へ転じる一方で、未露光部はアルカリ不溶性のまま変化しないので、アルカリ現像することによりポジ型のレジストパターンが形成できる。
【００６１】
（Ｂ）成分
（Ｂ）成分は、いわゆる酸発生剤である。本発明において、（Ｂ）成分は、従来の化学増幅型レジスト組成物において使用されている公知の酸発生剤から特に限定せずに用いることができる。
このような酸発生剤としては、これまで、ヨードニウム塩やスルホニウム塩などのオニウム塩系酸発生剤、オキシムスルホネート系酸発生剤、ビスアルキルまたはビスアリールスルホニルジアゾメタン類、ポリ（ビススルホニル）ジアゾメタン類、ジアゾメタンニトロベンジルスルホネート類などのジアゾメタン系酸発生剤、イミノスルホネート系酸発生剤、ジスルホン系酸発生剤など多種のものが知られている。
【００６２】
オニウム塩系酸発生剤の具体例としては、ジフェニルヨードニウムのトリフルオロメタンスルホネートまたはノナフルオロブタンスルホネート、ビス（４−ｔｅｒｔ−ブチルフェニル）ヨードニウムのトリフルオロメタンスルホネートまたはノナフルオロブタンスルホネート、トリフェニルスルホニウムのトリフルオロメタンスルホネート、そのヘプタフルオロプロパンスルホネートまたはそのノナフルオロブタンスルホネート、トリ（４−メチルフェニル）スルホニウムのトリフルオロメタンスルホネート、そのヘプタフルオロプロパンスルホネートまたはそのノナフルオロブタンスルホネート、ジメチル（４−ヒドロキシナフチル）スルホニウムのトリフルオロメタンスルホネート、そのヘプタフルオロプロパンスルホネートまたはそのノナフルオロブタンスルホネート、モノフェニルジメチルスルホニウムのトリフルオロンメタンスルホネート、そのヘプタフルオロプロパンスルホネートまたはそのノナフルオロブタンスルホネート、ジフェニルモノメチルスルホニウムのトリフルオロメタンスルホネート、そのヘプタフルオロプロパンスルホネートまたはそのノナフルオロブタンスルホネート、（４−メチルフェニル）ジフェニルスルホニウムのトリフルオロメタンスルホネート、そのヘプタフルオロプロパンスルホネートまたはそのノナフルオロブタンスルホネート、（４−メトキシフェニル）ジフェニルスルホニウムのトリフルオロメタンスルホネート、そのヘプタフルオロプロパンスルホネートまたはそのノナフルオロブタンスルホネート、トリ（４−ｔｅｒｔ−ブチル）フェニルスルホニウムのトリフルオロメタンスルホネート、そのヘプタフルオロプロパンスルホネートまたはそのノナフルオロブタンスルホネートなどが挙げられる。
【００６３】
前記オニウム塩系酸発生剤の中でも、酸の強度が弱い、アニオン部にカンファースルホン酸イオンを有するオニウム塩も用いることができる。具体的には下記化学式で表される化合物等を例示できる。
【００６４】
【化１９】
2006028472.tif 000020
【００６５】
オキシムスルホネート系酸発生剤の具体例としては、α‐（ｐ‐トルエンスルホニルオキシイミノ）‐ベンジルシアニド、α‐（ｐ‐クロロベンゼンスルホニルオキシイミノ）‐ベンジルシアニド、α‐（４‐ニトロベンゼンスルホニルオキシイミノ）‐ベンジルシアニド、α‐（４‐ニトロ‐２‐トリフルオロメチルベンゼンスルホニルオキシイミノ）‐ベンジルシアニド、α‐（ベンゼンスルホニルオキシイミノ）‐４‐クロロベンジルシアニド、α‐（ベンゼンスルホニルオキシイミノ）‐２，４‐ジクロロベンジルシアニド、α‐（ベンゼンスルホニルオキシイミノ）‐２，６‐ジクロロベンジルシアニド、α‐（ベンゼンスルホニルオキシイミノ）‐４‐メトキシベンジルシアニド、α‐（２‐クロロベンゼンスルホニルオキシイミノ）‐４‐メトキシベンジルシアニド、α‐（ベンゼンスルホニルオキシイミノ）‐チエン‐２‐イルアセトニトリル、α‐（４‐ドデシルベンゼンスルホニルオキシイミノ）‐ベンジルシアニド、α‐［（ｐ‐トルエンスルホニルオキシイミノ）‐４‐メトキシフェニル］アセトニトリル、α‐［（ドデシルベンゼンスルホニルオキシイミノ）‐４‐メトキシフェニル］アセトニトリル、α‐（トシルオキシイミノ）‐４‐チエニルシアニド、α‐（メチルスルホニルオキシイミノ）‐１‐シクロペンテニルアセトニトリル、α‐（メチルスルホニルオキシイミノ）‐１‐シクロヘキセニルアセトニトリル、α‐（メチルスルホニルオキシイミノ）‐１‐シクロヘプテニルアセトニトリル、α‐（メチルスルホニルオキシイミノ）‐１‐シクロオクテニルアセトニトリル、α‐（トリフルオロメチルスルホニルオキシイミノ）‐１‐シクロペンテニルアセトニトリル、α‐（トリフルオロメチルスルホニルオキシイミノ）‐シクロヘキシルアセトニトリル、α‐（エチルスルホニルオキシイミノ）‐エチルアセトニトリル、α‐（プロピルスルホニルオキシイミノ）‐プロピルアセトニトリル、α‐（シクロヘキシルスルホニルオキシイミノ）‐シクロペンチルアセトニトリル、α‐（シクロヘキシルスルホニルオキシイミノ）‐シクロヘキシルアセトニトリル、α‐（シクロヘキシルスルホニルオキシイミノ）‐１‐シクロペンテニルアセトニトリル、α‐（エチルスルホニルオキシイミノ）‐１‐シクロペンテニルアセトニトリル、α‐（イソプロピルスルホニルオキシイミノ）‐１‐シクロペンテニルアセトニトリル、α‐（ｎ‐ブチルスルホニルオキシイミノ）‐１‐シクロペンテニルアセトニトリル、α‐（エチルスルホニルオキシイミノ）‐１‐シクロヘキセニルアセトニトリル、α‐（イソプロピルスルホニルオキシイミノ）‐１‐シクロヘキセニルアセトニトリル、α‐（ｎ‐ブチルスルホニルオキシイミノ）‐１‐シクロヘキセニルアセトニトリル、α−（メチルスルホニルオキシイミノ）−フェニルアセトニトリル、α−（メチルスルホニルオキシイミノ）−ｐ−メトキシフェニルアセトニトリル、α−（トリフルオロメチルスルホニルオキシイミノ）−フェニルアセトニトリル、α−（トリフルオロメチルスルホニルオキシイミノ）−ｐ−メトキシフェニルアセトニトリル、α−（エチルスルホニルオキシイミノ）−ｐ−メトキシフェニルアセトニトリル、α−（プロピルスルホニルオキシイ���ノ）−ｐ−メチルフェニルアセトニトリル、α−（メチルスルホニルオキシイミノ）−ｐ−ブロモフェニルアセトニトリルなどが挙げられる。これらの中で、α−（メチルスルホニルオキシイミノ）−ｐ−メトキシフェニルアセトニトリルが好ましい。
【００６６】
ジアゾメタン系酸発生剤のうち、ビスアルキルまたはビスアリールスルホニルジアゾメタン類の具体例としては、ビス（イソプロピルスルホニル）ジアゾメタン、ビス（ｐ−トルエンスルホニル）ジアゾメタン、ビス（１，１−ジメチルエチルスルホニル）ジアゾメタン、ビス（シクロヘキシルスルホニル）ジアゾメタン、ビス（２，４−ジメチルフェニルスルホニル）ジアゾメタン等が挙げられる。
また、ポリ（ビススルホニル）ジアゾメタン類としては、例えば、以下に示す構造をもつ１，３−ビス（フェニルスルホニルジアゾメチルスルホニル）プロパン（化合物Ａ、分解点１３５℃）、１，４−ビス（フェニルスルホニルジアゾメチルスルホニル）ブタン（化合物Ｂ、分解点１４７℃）、１，６−ビス（フェニルスルホニルジアゾメチルスルホニル）ヘキサン（化合物Ｃ、融点１３２℃、分解点１４５℃）、１，１０−ビス（フェニルスルホニルジアゾメチルスルホニル）デカン（化合物Ｄ、分解点１４７℃）、１，２−ビス（シクロヘキシルスルホニルジアゾメチルスルホニル）エタン（化合物Ｅ、分解点１４９℃）、１，３−ビス（シクロヘキシルスルホニルジアゾメチルスルホニル）プロパン（化合物Ｆ、分解点１５３℃）、１，６−ビス（シクロヘキシルスルホニルジアゾメチルスルホニル）ヘキサン（化合物Ｇ、融点１０９℃、分解点１２２℃）、１，１０−ビス（シクロヘキシルスルホニルジアゾメチルスルホニル）デカン（化合物Ｈ、分解点１１６℃）などを挙げることができる。
【００６７】
【化２０】
2006028472.tif 000021
【００６８】
本発明においては、中でも、（Ａ）成分との反応性の点から、（Ｂ）成分としてフッ素化アルキルスルホン酸イオンをアニオンとするオニウム塩を用いることが好ましい。
また、酸強度が弱い酸発生剤、例えばジアゾメタン系酸発生剤や、アニオン部にカンファースルホン酸イオンを有する酸発生剤でも酸解離性溶解抑制基を解離させることができるため好ましく用いることができる。
（Ｂ）成分としては、１種の酸発生剤を単独で用いてもよいし、２種以上を組み合わせて用いてもよい。
（Ｂ）成分の含有量は、（Ａ）成分１００質量部に対し、０．５〜３０質量部、好ましくは１〜１０質量部とされる。上記範囲より少ないとパターン形成が十分に行われないおそれがあり、上記範囲を超えると均一な溶液が得られにくく、保存安定性が低下する原因となるおそれがある。
【００６９】
（Ｄ）成分
本発明のポジ型レジスト組成物には、レジストパターン形状、引き置き経時安定性などを向上させるために、さらに、任意の成分として、含窒素有機化合物（Ｄ）（以下、（Ｄ）成分という）を配合させることができる。
この（Ｄ）成分は、既に多種多様なものが提案されているので、公知のものから任意に用いれば良いが、アミン、特に第２級低級脂肪族アミンや第３級低級脂肪族アミンが好ましい。
ここで、低級脂肪族アミンとは、炭素数５以下のアルキルまたはアルキルアルコールのアミンを言い、この第２級や第３級アミンの例としては、トリメチルアミン、ジエチルアミン、トリエチルアミン、ジ−ｎ−プロピルアミン、トリ−ｎ−プロピルアミン、トリペンチルアミン、ジエタノールアミン、トリエタノールアミン、トリイソプロパノールアミンなどが挙げられるが、特にトリエタノールアミン、トリイソプロパノールアミンのような第３級アルカノールアミンが好ましい。
これらは単独で用いてもよいし、２種以上を組み合わせて用いてもよい。
（Ｄ）成分は、（Ａ）成分１００質量部に対して、通常０．０１〜５．０質量部の範囲で用いられる。
【００７０】
（Ｅ）成分
また、前記（Ｄ）成分との配合による感度劣化を防ぎ、またレジストパターン形状、引き置き安定性等の向上の目的で、さらに任意の成分として、有機カルボン酸又はリンのオキソ酸若しくはその誘導体（Ｅ）（以下、（Ｅ）成分という）を含有させることができる。なお、（Ｄ）成分と（Ｅ）成分は併用することもできるし、いずれか１種を用いることもできる。
有機カルボン酸としては、例えば、マロン酸、クエン酸、リンゴ酸、コハク酸、安息香酸、サリチル酸などが好適である。
リンのオキソ酸若しくはその誘導体としては、リン酸、リン酸ジ‐ｎ‐ブチルエステル、リン酸ジフェニルエステルなどのリン酸又はそれらのエステルのような誘導体、ホスホン酸、ホスホン酸ジメチルエステル、ホスホン酸‐ジ‐ｎ‐ブチルエステル、フェニルホスホン酸、ホスホン酸ジフェニルエステル、ホスホン酸ジベンジルエステルなどのホスホン酸及びそれらのエステルのような誘導体、ホスフィン酸、フェニルホスフィン酸などのホスフィン酸及びそれらのエステルのような誘導体が挙げられ、これらの中で特にホスホン酸が好ましい。
（Ｅ）成分は、（Ａ）成分１００質量部当り０．０１〜５．０質量部の割合で用いられる。
【００７１】
その他の任意成分
本発明のポジ型レジスト組成物には、さらに所望により、混和性のある添加剤、例えばレジスト膜の性能を改良するための付加的樹脂、塗布性を向上させるための界面活性剤、溶解抑制剤、可塑剤、安定剤、着色剤、ハレーション防止剤、染料などを適宜、添加含有させる
ことができる。
【００７２】
有機溶剤
本発明のポジ型レジスト組成物は、材料を有機溶剤に溶解させて製造することができる。
有機溶剤としては、使用する各成分を溶解し、均一な溶液とすることができるものであればよく、従来、化学増幅型レジストの溶剤として公知のものの中から任意のものを１種または２種以上適宜選択して用いることができる。
例えば、γ−ブチロラクトン、アセトン、メチルエチルケトン、シクロヘキサノン、メチルイソアミルケトン、２−ヘプタノンなどのケトン類や、エチレングリコール、エチレングリコールモノアセテート、ジエチレングリコール、ジエチレングリコールモノアセテート、プロピレングリコール、プロピレングリコールモノアセテート、ジプロピレングリコール、またはジプロピレングリコールモノアセテートのモノメチルエーテル、モノエチルエーテル、モノプロピルエーテル、モノブチルエーテルまたはモノフェニルエーテルなどの多価アルコール類およびその誘導体や、ジオキサンのような環式エーテル類や、乳酸メチル、乳酸エチル（ＥＬ）、酢酸メチル、酢酸エチル、酢酸ブチル、ピルビン酸メチル、ピルビン酸エチル、メトキシプロピオン酸メチル、エトキシプロピオン酸エチルなどのエステル類などを挙げることができる。
これらの有機溶剤は単独で用いてもよく、２種以上の混合溶剤として用いてもよい。
また、プロピレングリコールモノメチルエーテルアセテート（ＰＧＭＥＡ）と極性溶剤とを混合した混合溶媒は好ましいが、その配合比（質量比）は、ＰＧＭＥＡと極性溶剤との相溶性等を考慮して適宜決定すればよいが、好ましくは１：９〜９：１、より好ましくは２：８〜８：２の範囲内とすることが好ましい。
より具体的には、極性溶剤としてＥＬを配合する場合は、ＰＧＭＥＡ：ＥＬの質量比が好ましくは２：８〜８：２、より好ましくは３：７〜７：３であると好ましい。
また、有機溶剤として、その他には、ＰＧＭＥＡ及びＥＬの中から選ばれる少なくとも１種とγ−ブチロラクトンとの混合溶剤も好ましい。この場合、混合割合としては、前者と後者の質量比が好ましくは７０：３０〜９５：５とされる。
有機溶剤の使用量は特に限定しないが、基板等の支持体に塗布可能な濃度で、塗布膜厚に応じて適宜設定されるものであるが、一般的にはレジスト組成物の固形分濃度が２〜２０質量％、好ましくは５〜１５質量％の範囲内となる様に用いられる。
【００７３】
＜第３の態様：レジストパターン形成方法＞
本発明のポジ型レジスト組成物を用いたレジストパターン形成方法は例えば以下の様にして行うことができる。
すなわち、まずシリコンウェーハのような支持体上に、上記ポジ型レジスト組成物をスピンナーなどで塗布し、８０〜１５０℃の温度条件下、プレベークを４０〜１２０秒間、好ましくは６０〜９０秒間施し、これに例えばＡｒＦ露光装置などにより、ＡｒＦエキシマレーザー光を所望のマスクパターンを介して選択的に露光（放射線を照射）した後、８０〜１５０℃の温度条件下、ＰＥＢ（露光後加熱）を４０〜１２０秒間、好ましくは６０〜９０秒間施す。次いでこれをアルカリ現像液、例えば０．１〜１０質量％テトラメチルアンモニウムヒドロキシド水溶液を用いて現像処理する。このようにして、マスクパターンに忠実なレジストパターンを得ることができる。
なお、支持体（基板）とレジスト組成物の塗布層との間には、有機系または無機系の反射防止膜を設けることもできる。
【００７４】
支持体としては、特に限定されず、従来公知のものを用いることができ、例えば、電子部品用の基板や、これに所定の配線パターンが形成されたものなどを例示することができる。
基板としては、例えばシリコンウェーハ、銅、クロム、鉄、アルミニウムなどの金属製の基板や、ガラス基板などが挙げられる。
配線パターンの材料としては、例えば銅、ハンダ、クロム、アルミニウム、ニッケル、金などが使用可能である。
【００７５】
露光（放射線の照射）に用いる波長は、特に限定されず、ＡｒＦエキシマレーザー、ＫｒＦエキシマレーザー、Ｆ２エキシマレーザー、ＥＵＶ（極紫外線）、ＶＵＶ（真空紫外線）、ＥＢ（電子線）、Ｘ線、軟Ｘ線などの放射線を用いて行うことができる。本発明にかかるレジスト組成物は、特に、ＡｒＦエキシマレーザーに対して有効である。
【００７６】
上述したように、本発明の高分子化合物を含むポジ型レジスト組成物を用いることにより、高解像性で、高感度で、かつパターン倒れが抑制されたレジストパターンを形成できる。
その理由は定かではないが、パターン倒れの抑制については、従来のものとの対比により、本発明においては、構成単位（ａ１）、構成単位（ａ２）及び構成単位（ａ３）の組み合わせ、特に構成単位（ａ３）の導入により、接触角の値が大きくなったことが原因ではないかと推測される。なお、実験的には、構成単位（ａ３）を導入することにより、疎水性が向上すること、また、リンス時の純水等に対する接触角が向上することが確認されている。これに対して、従来の化学増幅型レジスト組成物用の高分子化合物において、アセタール基（アルコキシアルキル基）からなる酸解離性溶解抑制基を導入すると、高分子化合物の親水性が高くなり、接触角が下がる傾向がある。
したがって、パターン倒れは、樹脂の接触角の値に左右されるのではないかと推測される。
そして、本発明においては、上述の様に、パターン倒れの抑制だけではなく、高解像性、高感度、ラインエッジラフネス（ＬＥＲ）の低減という有利な効果も同時に得ることができる。なお、ＬＥＲとはライン側壁の不均一な凹凸のことである。
【実施例】
【００７７】
以下、実施例を示して本発明の効果をさらに明らかにする。
まず、本実施例１、比較例１に係る合成例で用いたモノマー成分を下記に示す。モノマー成分の略語はモノマー成分の化学式の下に記載されたものを用いる。
【００７８】
【化２１】
2006028472.tif 000022
【００７９】
なお、上記ＡＤＯＭＭＡは以下の通り合成した。
６．９ｇのメタクリル酸を２００ｍＬのテトラヒドロフランに溶解し、トリエチルアミン８．０ｇを加えた。室温で攪拌した後、１５ｇの２−アダマンチルクロロメチルエーテルを溶解させたテトラヒドロフラン１００ｍＬを滴下した。室温で１２時間攪拌した後、析出した塩を濾別した。得られた濾液を溶媒留去し、酢酸エチルに２００ｍＬに溶解させた後、純水（１００ｍＬ×３）で洗浄し、溶媒留去した。氷冷下放置後、白色固体を得た。
生成物について、赤外吸収スペクトル（ＩＲ）、プロトン核磁気共鳴スペクトル（1Ｈ−ＮＭＲ）を測定した結果を以下に示す。
ＩＲ（ｃｍ-1）：２９０７、２８５４( Ｃ−Ｈ伸縮)、１７２５( Ｃ＝Ｏ伸縮)、１６３８( Ｃ＝Ｃ伸縮)
1Ｈ−ＮＭＲ（ＣＤＣｌ3、内部標準：テトラメチルシラン）ｐｐｍ：１．４５〜２．１（ｍ、１７Ｈ）、３．７５（ｓ、１Ｈ）、５．４５（ｓ、２Ｈ）、５．６（ｓ、１Ｈ）、６．１２（ｓ、１Ｈ）
【００８０】
[合成例１]
２０．０ｇのＡＤＯＭＭＡ、１３．６ｇのＧＢＬＭＡと８．８ｇのＴＣＤＭＡを２００ｍｌのテトラヒドロフラン（ＴＨＦ）に溶解し、アゾビスイソブチロニトリル（ＡＩＢＮ）１．６４ｇを加えた１２時間還流した後、反応溶液を２Ｌのｎ−ヘプタンに滴下した。析出した樹脂を濾別、減圧乾燥を行い白色な粉体樹脂を得た。この樹脂を樹脂１とする。
この樹脂１は下記化学式で表される構成単位からなる。
【００８１】
【化２２】
2006028472.tif 000023
【００８２】
ＧＰＣ測定の結果、樹脂１の質量平均分子量（Ｍｗ）は１０８００、分散度（Ｍｗ／Ｍｎ）は２．１４であった。また、カーボン１３核磁気共鳴スペクトル（１３Ｃ−ＮＭＲ）を測定した結果、組成比はｐ：ｑ：ｒ＝４０：４０：２０（モル比）であった。
【００８３】
[合成例２]
２０．０ｇのＡＤＯＭＭＡ、１３．６ｇのＧＢＬＭＡと９．５ｇのＡＤＯＨＭＡを２００ｍｌのテトラヒドロフラン（ＴＨＦ）に溶解し、アゾビスイソブチロニトリル（ＡＩＢＮ）１．６４ｇを加えた１２時間還流した後、反応溶液を２Ｌのｎ−ヘプタンに滴下した。析出した樹脂を濾別、減圧乾燥を行い白色な粉体樹脂を得た。この樹脂を樹脂２とする。    
この樹脂２は下記化学式で表される構成単位からなる。
【００８４】
【化２３】
2006028472.tif 000024
【００８５】
ＧＰＣ測定の結果、樹脂２の質量平均分子量（Ｍｗ）は９７００、分散度（Ｍｗ／Ｍｎ）は１．８８であった。また、カーボン１３核磁気共鳴スペクトル（１３Ｃ−ＮＭＲ）を測定した結果、組成比はｐ：ｑ：ｒ＝４０：４０：２０（モル比）であった。
【００８６】
[実施例１及び比較例１]
下記表１に示す組成でポジ型レジスト組成物を調製した。
【００８７】
【表１】
2006028472.tif 000025
【００８８】
次に、有機系反射防止膜組成物「ＡＲＣ−２９Ａ」（商品名、ブリュワーサイエンス社製）を、スピンナーを用いて８インチシリコンウェーハ上に塗布し、ホットプレート上で２１５℃、６０秒間焼成して乾燥させることにより、膜厚７７ｎｍの有機系反射防止膜を形成した。
そして、上記で得られたポジ型レジスト組成物を、スピンナーを用いて反射防止膜上に塗布し、ホットプレート上で９５℃、９０秒間プレベーク（ＰＡＢ）し、乾燥することにより、膜厚２２５ｎｍのレジスト膜を形成した。
ついで、ＡｒＦ露光装置ＮＳＲ−Ｓ３０２（ニコン社製；ＮＡ（開口数）＝０．６０，２／３輪帯照明）により、ＡｒＦエキシマレーザー（１９３ｎｍ）を、マスクパターン（バイナリ−マスク）を介して選択的に照射した。
そして、１０５℃、９０秒間の条件でＰＥＢ処理し、さらに２３℃にて２．３８質量％テトラメチルアンモニウムヒドロキシド（ＴＭＡＨ）水溶液で６０秒間パドル現像し、その後２０秒間水洗して乾燥した。
【００８９】
ポジ型レジスト組成物の諸物性は以下のようにして求めた。なお、接触角については、（Ｂ）成分等を用いず、高分子化合物（樹脂１、樹脂２）の溶液を用いて測定した。
【００９０】
＜感度＞
１４０ｎｍのラインアンドスペースが１：１に形成される露光時間を感度（ＥＯＰ）としてｍＪ／ｃｍ２（エネルギー量）単位で測定した。
【００９１】
＜限界解像度＞  
上記ＥＯＰにおいての極限解像度をＳＥＭ写真により判断した。
【００９２】
＜パターン倒れ＞
選択的露光における露光時間を長くしていき、それに伴いパターンが細くなっていったときにどこでパターン倒れが生じるかどうかをＳＥＭにより観察した。結果は、パターン倒れが生じるパターンの幅のサイズで示した。
【００９３】
＜接触角＞
接触角の測定はＦＡＣＥ接触角計ＣＡ−Ｘ１５０型（製品名、協和界面科学株式会社製）を用いて測定を行った。
測定方法は、８インチのシリコンウェーハ上に、各実施例又は比較例で用いた高分子化合物（樹脂１、樹脂２）をそれぞれ用いて、プロピレングリコールモノメチルエーテルアセテートと乳酸エチルとの質量比６：４の混合溶剤７５０質量部に樹脂を溶解させたものを調製し、スピンナーを用いて塗布したのち、９５℃で９０秒間加熱することで膜厚２２５ｎｍのレジスト膜を形成した。次に、装置に備え付けられている注射器に前記高分子膜を接触させ（注射器と高分子膜とが接触した際に、２μＬの純水が滴下される）、その際の接触角を測定した。
【００９４】
上記の評価結果を表２に示す。
【００９５】
【表２】
2006028472.tif 000026
【００９６】
ついで、実施例２に係る合成例を示す。
［合成例３］
２．２ｇのメタクリル酸を５０ｍＬのテトラヒドロフランに溶解し、トリエチルアミン２．５ｇを加えた。室温で攪拌した後、４．３ｇの４−オキソ−２−アダマンチルクロロメチルエーテルを溶解させたテトラヒドロフラン５０ｍＬを滴下した。室温で１２時間攪拌した後、析出した塩を濾別した。得られた濾液を溶媒留去し、酢酸エチルに１００ｍＬに溶解させた後、純粋（５０ｍＬ×３回）で洗浄し、溶媒留去した。氷冷下放置後、白色固体を得た。この化合物をＯＡＤＯＭＭＡとし、下記化学式で表す。また、赤外吸収スペクトル（ＩＲ）、プロトン核磁気共鳴スペクトル（1Ｈ−ＮＭＲ）を測定した結果を示す。
ＩＲ（ｃｍ-1）：２９２６、２８６１（C-H伸縮））、１７２５(C=O伸縮)、１６３６(C=C伸縮)
1Ｈ−ＮＭＲ（ＣＤＣl3、内部標準：テトラメチルシラン）ｐｐｍ：１．６２〜３．８５（ｍ、１５Ｈ）、４．２（ｓ、１Ｈ）、５．４（ｓ、２Ｈ）、５．６５（ｓ、１Ｈ）、６．１５（ｓ、１Ｈ）
【００９７】
【化２４】
2006028472.tif 000027
【００９８】
[合成例４]
２１．０ｇのＯＡＤＯＭＭＡ、１３．６ｇのＧＢＬＭＡと８．８ｇのＴＣＤＭＡを２００ｍｌのテトラヒドロフラン（ＴＨＦ）に溶解し、アゾビスイソブチロニトリル（ＡＩＢＮ）１．６４ｇを加え、１２時間還流した後、反応溶液を２Ｌのｎ−ヘプタンに滴下した。析出した樹脂を濾別、減圧乾燥を行い白色な粉体樹脂を得た。この樹脂を樹脂３とする。この樹脂３は下記化学式で表される構成単位からなる。
【００９９】
【化２５】
2006028472.tif 000028
【０１００】
ＧＰＣ測定の結果、樹脂３の質量平均分子量（Ｍｗ）は９８００、分散度（Ｍｗ／Ｍｎ）は１．７４であった。また、カーボン１３核磁気共鳴スペクトル（１３Ｃ−ＮＭＲ）を測定した
結果、組成比はｐ：ｑ：ｒ＝４０：４０：２０（モル比）であった。
【０１０１】
[実施例２]
実施例１において、樹脂１を樹脂３に変更したこと以外は、実施例１と同様にポジ型レジスト組成物を調整した後、同様の方法でレジストパターンを形成し、評価した。その際の感度は２０ｍＪ／ｃｍ２であり、限界解像度は１１０ｎｍであり、パターン倒れは４７ｎｍであった。
【０１０２】
＜ラインエッジラフネス（ＬＥＲ）評価＞
実施例１〜２、及び比較例１において形成されたレジストパターンのライン幅を、それぞれ側長ＳＥＭ（日立製作所社製、商品名：Ｓ−９２２０）により、ラインの長手方向に５箇所測定し、その結果から標準偏差（σ）の３倍値（３σ）を、ＬＥＲを示す尺度として算出した。この３σの値が小さいほど線幅のラフネス（ばらつき、凹凸）が小さく、より均一幅のレジストパターンが得られたことを意味する。
その結果、３σの値は、実施例１は３．５ｎｍ、実施例２は３．２ｎｍ、比較例１は６．３ｎｍであった。
【０１０３】
上記の結果から、実施例１及び実施例２のポジ型レジスト組成物を用いて得られたレジストパターンは優れた解像性、感度を有しており、パターン倒れ、ＬＥＲも抑制されていた。
また、実施例１においては、構成単位（ａ１）、構成単位（ａ２）、構成単位（ａ３）に該当する構成単位を用いており、比較例１においては、実施例１で用いた高分子化合物（樹脂１）において、構成単位（ａ３）を、極性基を有する構成単位に変更した樹脂２を用いているが、両者の接触角は実施例１で用いた樹脂１の方が高いことが確認できた。